СОЛНЦЕЗАЩИТНОЕ ПОКРЫТИЕ ДЛЯ МНОГОСЛОЙНОГО ОСТЕКЛЕНИЯ
SUN-PROTECTIVE COATING FOR MULTILAYERED GLAZING

Область техники
Настоящее изобретение относится к солнцезащитному покрытию для многослойного остекления и, в частности, к многослойному остеклению, содержащему солнцезащитное покрытие.
Уровень техники
Солнцезащитные покрытия блокируют или фильтруют выбранные диапазоны электромагнитного излучения. Как правило, излучение, которое необходимо заблокировать, находится в инфракрасной области и/или ультрафиолетовой области электромагнитного спектра. Солнцезащитные покрытия используются на остеклении, например, архитектурные остекления, или окна транспортных средств, для уменьшения количества солнечной энергии выбранных диапазонов, поступающей в здание или транспортное средство. Такой подход уменьшает накопление тепла внутри здания или салоне транспортного средства.
Многие архитектурные остекления выполнены в виде стеклопакетов (СП). Данные стеклопакеты имеют две или более стеклянные панели, встроенные в распорку и разделенные воздушным зазором. Каждый из зазоров заполняется газом, например аргоном. Многие автомобильные стекла являются многослойными. Многослойное остекление имеет две или более стеклянные панели, соединенные между собой полимерным материалом. В некоторых вариантах, для здания было бы предпочтительнее использовать ламинированное остекление, а не СП. Например, многослойное остекление можно сделать более ударопрочным, чем обычные стеклопакеты. Кроме того, существуют также некоторые ситуации, когда предпочтение отдают использованию многослойного остекления, как части СП.
Таким образом, было бы желательно предоставить солнцезащитное покрытие, которое обеспечивает улучшенную защиту от проникновения солнечных лучей и/или хорошие эстетические характеристики при использовании в многослойном архитектурном остеклении. В частности, было бы желательно обеспечить солнцезащитное покрытие для многослойного архитектурного остекления, имеющее низкий коэффициент притока тепла от солнечной радиации (SHGC), чтобы предотвратить накопление тепла внутри здания. Например, предпочтительно было бы обеспечить солнцезащитное покрытие для многослойного архитектурного остекления, имеющее высокий коэффициент пропускания видимого света. Такое решение улучшит естественное освещение внутри здания. Например, предпочтительно было бы обеспечить солнцезащитное покрытие для многослойного остекления, чтобы оно могло использоваться как для архитектурного, так и для автомобильного остекления.
Кроме того, стало ясно, что современные коммерческие способы нанесения солнцезащитного покрытия на стеклопакет или многослойное остекление вносят некоторые внутренние изменения в толщину каждого слоя покрытия из-за производственных допусков, а это внутреннее изменение может влиять на цвет, коэффициент пропускания или другие оптические свойства продукта. Влияние данного изменения на оптические свойства продукта варьируется в зависимости от состава покрытия, а слишком большое изменение толщины слоя может сделать производственный процесс коммерчески невыгодным.
Кроме того, стало понятно, что наличие полимерного промежуточного слоя в многослойном остеклении может усиливать влияние этого присущего изменения на оптические свойства конечного продукта остекления. К тому же, однородность конечного продукта, как правило, более важна при использовании в архитектуре, чем в транспортных средствах, поскольку множество панелей одного и того же продукта часто располагаются рядом друг с другом. Как таковые, определенные составы покрытий, которые могут быть приемлемы в СП или в автомобильном многослойном остеклении, могут быть неприемлемыми в многослойном остеклении, используемом в архитектуре. Соответственно, необходимо обеспечить композицию покрытия для защиты от солнца, которая минимизирует влияние производственных изменений на изменение оптических свойств готового продукта, так чтобы приемлемый уровень изменения оптических свойств мог быть достигнут даже в многослойном остеклении для использования в архитектуре.
Раскрытие изобретения
Чтобы устранить некоторые или все вышеупомянутые недостатки, в раскрытии настоящего изобретения предлагается использование многослойного остекления. Многослойное остекление содержит первый слой, соединенный со вторым слоем полимерным промежуточным слоем. Первый слой имеет первую основную поверхность и вторую основную поверхность, а второй слой имеет третью основную поверхность и четвертую основную поверхность. Солнцезащитное покрытие расположено по меньшей мере на одной из основных поверхностей. Солнцезащитное покрытие содержит первый слой корректировки фазы; первый металлический слой, расположенный поверх первого слоя корректировки фазы; первый грунтовочный слой, расположенный поверх первого металлического слоя; второй слой корректировки фазы, расположенный поверх первого грунтовочного слоя; второй металлический слой, расположенный поверх второго слоя корректировки фазы; второй грунтовочный слой, расположенный поверх второго металлического слоя; третий слой корректировки фазы, расположенный поверх второго грунтовочного слоя; третий металлический слой, расположенный поверх третьего слоя корректировки фазы; третий грунтовочный слой, расположенный поверх третьего металлического слоя; четвертый слой корректировки фазы, расположенный поверх третьего грунтовочного слоя; и защитный слой, расположенный поверх четвертого слоя корректировки фазы. Первый слой корректировки фазы имеет оптическую толщину в диапазоне от 44 до 90 нм, предпочтительно оптическую толщину в диапазоне от 51 до 81 нм, более предпочтительно оптическую толщину в диапазоне от 53 до 74 нм. Второй слой корректировки фазы имеет оптическую толщину в диапазоне от 97 до 176 нм, предпочтительно оптическую толщину в диапазоне от 99 до 156 нм, более предпочтительно оптическую толщину в диапазоне от 118 до 136 нм. Третий слой корректировки фазы имеет оптическую толщину в диапазоне от 112 до 169 нм, предпочтительно оптическую толщину в диапазоне от 126 до 160 нм, более предпочтительно оптическую толщину в диапазоне от 147 до 156 нм; и/или четвертый слой корректировки фазы имеет оптическую толщину в диапазоне от 47 до 82 нм, предпочтительно оптическую толщину в диапазоне от 58 до 75 нм, более предпочтительно оптическую толщину в диапазоне от 60 до 73 нм.
Краткое описание чертежей
Изобретение будет описано со ссылкой на следующие чертежи, на которых ссылочные позиции обозначают соответствующие части по всему тексту.
Фиг. 1 является видом сбоку (не в масштабе) изделия с покрытием, имеющее солнцезащитное покрытие согласно настоящему изобретению;
фиг. 2 является видом сбоку (не в масштабе) изделия с покрытием согласно фиг. 1, иллюстрирующим многослойную структуру образца солнцезащитного покрытия согласно настоящему изобретению; а также
фиг. 3 является видом сбоку (не в масштабе) солнцезащитного покрытия, показанного на фиг. 1 или 2, включенного в многослойное остекление.
Описание предпочтительных вариантов воплощения изобретения
Общие или специфические термины, такие как «левый», «правый», «внутренний», «внешний», «выше», «ниже» и тому подобное, относятся к изобретению, согласно указаниям на чертежах. Однако изобретение может предполагать различные альтернативные ориентации и, соответственно, такие термины должны рассматриваться без ограничения.
Все числа, используемые в описании и формуле изобретения, следует понимать как изменяемые посредством термина «приблизительно». Под словом «приблизительно» подразумевается диапазон плюс или минус десять процентов от заявленного значения.
Все указанные в данном документе диапазоны охватывают значения начального и конечного диапазонов, а также другие поддиапазоны, включенные в него. Раскрытые здесь диапазоны представляют средние значения по указанному диапазону.
Касательно слоев или пленок покрытия, описанных в данном документе, термин «поверх» означает далее от подложки (или базового слоя), на которой расположен обсуждаемый слой покрытия или пленка. Например, второй слой, расположенный «поверх» первого слоя, означает, что второй слой расположен дальше от подложки (или базового слоя), чем первый слой. Второй слой может находиться в непосредственном контакте с первым слоем. Альтернативно, один или несколько других слоев могут быть расположены между первым слоем и вторым слоем.
Термин «пленка» означает область, имеющую химически различимый и/или гомогенный состав. «Слой» содержит одну или несколько «пленок». «Покрытие» содержит один или несколько «слоев».
Термины «полимер» или «полимерный» включают олигомеры, гомополимеры, сополимеры и терполимеры, например, полимеры, образованные из двух или более типов мономеров или полимеров.
Термин «ультрафиолетовое излучение» означает электромагнитное излучение, имеющее длину волны в диапазоне от 100 нм до менее чем 380 нм. Термины «видимое излучение» или «видимый свет» означают электромагнитное излучение, имеющее длину волны в диапазоне от 380 нм до 780 нм. Термин «инфракрасное излучение» означает электромагнитное излучение, имеющее длину волны в диапазоне от 780 до 100,000 нм. Термин «солнечное инфракрасное излучение» означает электромагнитное излучение, имеющее длину волны в диапазоне от 1000 до 3000 нм. Термин «тепловое инфракрасное излучение» означает электромагнитное излучение, имеющее длину волны в диапазоне от 3000 до 100000 нм.
Все документы, касательно настоящей заявки, «включены посредством ссылки» во всей их полноте.
Термин «оптическая толщина» означает геометрическую толщину материала, умноженную на коэффициент преломления материала при эталонной длине волны 550 нм. Например, материал, имеющий геометрическую толщину 5 нм и показатель преломления 2 при эталонной длине волны 550 нм будет иметь оптическую толщину 10 нм.
Термины «закаленный» или «термообработанный» означают, что рассматриваемое изделие или покрытие было нагрето до температуры, достаточной для достижения термического отпуска, изгиба при нагревании и/или упрочнения, в результате воздействия температуры. Это определение включает, например, нагревание изделия в печи или жаровом шкафу при температуре по меньшей мере 580°С, например, по меньшей мере 600°С, например, по меньшей мере 620°С, в течение периода времени для достижения термического отпуска, изгиба под воздействием тепла и/или теплового упрочнения. Например, нагревание может происходить в течение периода времени от 1 до 15 минут, например, от 1 до 5 минут.
Термин «не подвергнутый термической обработке» означает, что изделие не подвергалось термообработке или не предназначено для термообработки для конечного использования.
Термины «металл» и «оксид металла» включают, соответственно, кремний и диоксид кремния, а также традиционно признанные металлы и оксиды металлов, при том, что кремний обычно не считается металлом.
«По меньшей мере» означает «больше или равно». «Не более, чем» означает «меньше или равно».
Любая ссылка на количество, если не указано иное, представляет собой «значение массового процента» (мас.%).
Значения толщины, если не указано иное, являются геометрическими значениями толщины.
«Добавка» представляет собой материал, присутствующий в количестве менее 10 мас.%, например, менее 5 мас.%, например, менее 4 мас.%, например, менее 2 мас.%. Например, менее 1 мас.%. Например, менее 0,5 мас.%. Например, менее 0,1 мас.%.
Термин «содержит» является синонимом слова «включает».
Термин «отверждаемый» означает материал, способный к полимеризации или сшиванию. Термин «отвержденный» означает, что материал по меньшей мере частично полимеризован или сшит, предпочтительно полностью полимеризован или сшит.
«Эталонный многослойный элемент» определяется как наличие двух слоев прозрачного стекла толщиной 2 мм, соединенных прослойкой из поливинилбутираля толщиной 0,76 мм, и покрытия на поверхности № 2. Эталонная величина многослойной единицы означает сообщаемую величину, когда покрытие включено в эталонную многослойную единицу на поверхности № 2.
Термин «солнцезащитное покрытие» относится к покрытию, состоящему из одного или нескольких слоев или пленок, которые влияют на солнечные свойства изделия с покрытием, такие как количество солнечного излучения, отраженного от, поглощенного или прошедшего через покрытие.
Значения солнечной или оптической защиты (например, коэффициент пропускания видимого света и/или помутнение), если не указано иное, являются значениями, определенными с использованием спектрофотометра марки «Perkin Elmer 1050». Значения эталонных единиц, если не указано иное, определяются посредством программного обеспечения OPTICS (v6.0) и программного обеспечения WINDOWS (v7.3.4.0), доступного в национальной лаборатории Лоуренса Беркли, измеренный центр остекления (ЦО), рассчитанный согласно NFRC 2010 (включает в себя NFRC 100-2010), настройки по умолчанию.
Значения сопротивления листа, если не указано иное, являются значениями, определенными с использованием четырехточечного датчика (например, измерительного устройства «Nagy Instruments SD-600» или четырехточечного датчика «Alessi»). Значения шероховатости поверхности определены с помощью «Atomic Force Microscope 3100».
Цветовые значения (например, L *, a *, b *, C * и hueº) соответствуют цветовой системе CIELAB 1976 года, определенной Международной комиссией по освещению.
Значения L *, a * и b * в спецификации и формуле изобретения представляют значения центральной точки цвета.
Обсуждение изобретения может описывать некоторые характеристики, например, «особенно» или «предпочтительно» в определенных ограничениях (например, «предпочтительно», «более предпочтительно» или «еще более предпочтительно» в определенных ограничениях). Следует понимать, что изобретение не ограничено этими конкретными или предпочтительными ограничениями, но охватывает весь объем своего раскрытия.
Изобретение включает, состоит или состоит по существу из следующих аспектов изобретения в любой из комбинаций. Различные аспекты изобретения поясняются на отдельных чертежах. Однако, следует понимать, что это просто для простоты иллюстрации и обсуждения. При осуществлении изобретения один или несколько аспектов изобретения, показанных на одном чертеже, могут быть объединены с одним или несколькими аспектами изобретения, показанными на одном или нескольких других чертежах.
Изобретение будет обсуждаться со ссылкой на архитектурное остекление. Под «архитектурным остеклением» подразумевается любое остекление, расположенное снаружи или внутри здания. Примерами архитектурного остекления являются окна, остекление крыши и разделительные панели. Однако следует понимать, что изобретение не ограничивается использованием с остеклением для архитектуры, а может применяться на практике в остеклении в любой желаемой области. Примеры включают ламинированные или не ламинированные окна жилых или коммерческих сооружений и/или остекление для наземных, воздушных, космических, надводных и/или подводных транспортных средств. Следовательно, следует понимать, что конкретно раскрытые примеры представлены просто для объяснения общих концепций изобретения, и что изобретение не ограничивается этими конкретными примерами. Кроме того, хотя стандартное «остекление» может иметь достаточное пропускание видимого света, так что материалы могут просматриваться через остекление, при практическом применении изобретения «остекление» не обязательно должно быть прозрачным для видимого света, а может быть полупрозрачным или непрозрачным.
Изделие с покрытием 10, содержащее признаки изобретения, проиллюстрировано на фиг. 1 и 2. Изделие с покрытием 10 включает подложку 11, имеющую по меньшей мере одну основную поверхность. Солнцезащитное покрытие 30 по изобретению расположено по меньшей мере на части одной из основных поверхностей.
Как показано на фиг. 1, солнцезащитное покрытие 30 содержит первый слой 40 регулировки фазы. Первый металлический слой 46 расположен поверх первого слоя 40 корректировки фазы. Первый грунтовочный слой 48 расположен поверх первого металлического слоя 46. Второй слой 50 корректировки фазы расположен поверх первого грунтовочного слоя 48. Второй металлический слой 58 расположен поверх второго слоя 50 корректировки фазы. Второй грунтовочный слой 60 расположен поверх второго металлического слоя 58. Третий слой 62 корректировки фазы расположен поверх второго грунтовочного слоя 60. Третий металлический слой 70 расположен поверх третьего слоя 62 корректировки фазы. Третий грунтовочный слой 72 расположен поверх третьего металлического слоя 70. Четвертый слой 86 корректировки фазы расположен поверх третьего грунтовочного слоя 72. Защитный слой 92 расположен поверх четвертого слоя 86 корректировки фазы.
Подложка 11 может быть прозрачной или просвечивающейся для видимого излучения. Под словом «прозрачный» подразумевается наличие пропускания видимого излучения более 0% вплоть до 100%. Альтернативно, подложка 11 может быть полупрозрачной. Под словом «полупрозрачный» подразумевается рассеивание видимого излучения таким образом, что объекты на стороне, противоположной зрителю, не были четко видимыми. Альтернативно, подложка 11 может быть непрозрачной. Под словом «непрозрачный» подразумевается наличие пропускания видимого света 0%. Подложка 11 может быть прозрачной или окрашенной или тонированной.
Примеры подходящих материалов для подложки 11 включают в себя пластмассовые подложки (например полимеры, например полиакрилаты; полиалкилметакрилаты, например полиметилметакрилаты, полиэтилметакрилаты, полипропилметакрилаты и другие; полиуретаны; поликарбонаты; полиалкилтерефталаты, например полиэтилентерефталат, полиэтилентерефталаты, например полиэтилентерефталат, полиэтилентерефталат, например полиэтилентерефталат, полиэтилентерефталат, например полиэтилентерефталат, полиэтилентерефталат, например полиэтилентерефталат, например полиэтилентерефталаты, например полиэтилентерефталаты, например полиэтилентерефталаты, например полиэтилентерефталаты, например полиэтилентерефталаты, например полиэтилентерефталаты, например полиэтилентерефталаты), например подложки 11. полибутилентерефталаты и другие; полисилоксан содержащие полимеры или сополимеры любых мономеров для их получения или любые их смеси); керамические подложки; стеклянные подложки; или смеси или комбинации сколь угодных компонентов из вышеперечисленного. Например, подложка 11 может содержать обычное натриево-известковое силикатное стекло, боросиликатное стекло или свинцовое стекло. Стекло может быть прозрачным. Под «прозрачным стеклом» подразумевается неокрашенное или не тонированное стекло. Альтернативно, стекло может быть тонированным или окрашенным сколь угодным способом. Стекло может быть необработанным термически или термически обработанным. Стекло может быть сколь угодного типа, например, обычным полированным листовым стеклом, и может иметь сколь угодную композицию, имеющую различные оптические свойства, например, сколь годное значение пропускания видимого излучения, пропускания ультрафиолетового излучения, пропускания инфракрасного излучения и/или общего пропускания солнечной энергии. Под «флоат-стеклом - полированным листовым стеклом» подразумевается стекло, образованное с помощью обычного флоат-процесса, в котором расплавленное стекло наносится на флоат-ванну и контролируемо охлаждается до образования ленты из флоат-стекла.
Подложка 11 может быть изготовлена из прозрачного флоат-стекла или может быть тонированным или цветным стеклом. Подложка 11 может иметь сколь угодные требуемые размеры, например длину, ширину, форму или толщину. Примеры стекла, которое можно использовать для практического использования изобретения, включают прозрачное стекло, Starphire, Solargreen, Solextra, GL-20, GL-35™, Solarbronze, стекло Solargray, стекло Pacifica, стекло SolarBlue и Optiblue glass, все имеющиеся в продаже от компании «Vitro Architectural Glass of Cheswick», Пенсильвания.
Слои для корректировки фазы 40, 50, 62, 86 содержат неметаллические материалы. Например, слои 40, 50, 62, 86 корректировки фазы могут содержать диэлектрические или полупроводниковые материалы. Например, слои 40, 50, 62, 86 для корректировки фазы могут содержать оксиды, нитриды, оксинитриды, бориды, карбиды, оксикарбиды, борокарбиды, боронитриды, карбонитриды и/или смеси, комбинации, смеси или сплавы. Примеры подходящих материалов для слоев корректировки фазы 40, 50, 62, 86 включают оксиды, нитриды или окси-нитриды титана, гафния, циркония, ниобия, цинка, висмута, свинца, индия, олова, кремния, алюминия, бора и их смесей, а также их комбинации, смеси или их сплавы. Они могут иметь небольшое количество других материалов. Примеры включают марганец в оксиде висмута, олово в оксиде индия и т. д. Кроме того, можно использовать оксиды сплавов металлов или смеси металлов. Примеры включают оксиды, содержащие цинк и олово (например, станнат цинка), оксиды сплавов индий-олово, нитриды кремния, нитриды кремния-алюминия или нитриды алюминия. Кроме того, могут быть использованы легированные оксиды, субоксиды, нитриды, субнитриды или оксинитриды металлов. Примеры включают оксиды олова, легированные сурьмой или индием, или оксиды кремния, легированные никелем или бором. Конкретные примеры материалов включают оксиды цинка, оксиды олова, нитриды кремния, кремниево-алюминиевые нитриды, кремниево-никелевые нитриды, кремниево-хромовые нитриды, оксид олова, легированный сурьмой, оксид цинка, легированный оловом, оксид цинка, легированный алюминием, оксид цинка, легированный индием, титан оксид и/или смеси, комбинации, смеси или их сплавы.
Один или несколько слоев 40, 50, 62, 86 корректировки фазы могут содержать один материал и/или одну пленку. Альтернативно, один или несколько слоев 40, 50, 62, 86 корректировки фазы могут содержать несколько материалов и/или несколько пленок. Слои регулирования фазы 40, 50, 62, 86 могут содержать слоистую последовательность пленок различных материалов по их химическому составу или фазе и/или могут содержать один или несколько композитов из одного или нескольких химически различных материалов или фаз. Различные слои корректировки фазы 40, 50, 62, 86 могут содержать одинаковые или различные материалы. Слои регулировки фазы 40, 50, 62, 86 могут иметь одинаковую или разную толщину.
Слои регулировки фазы 40, 50, 62, 86 позволяют регулировать конструктивные и разрушающие оптические помехи электромагнитного излучения, частично отраженные от различных поверхностей границ слоев солнцезащитного покрытия 30 и/или частично ими передаваемые. Изменение толщины и/или состава слоев 40, 50, 62, 86 корректировки фазы может изменить общую отражательную способность, коэффициент пропускания и/или поглощающую способность солнцезащитного покрытия 30, что может изменить его рабочие характеристики, теплоизоляционные характеристики инфракрасного излучения, цвет и/или эстетику солнцезащитного покрытия 30. Кроме того, слои 40, 50, 62, 86 корректировки фазы могут обеспечивать химическую и/или механическую защиту для одного или нескольких других слоев солнцезащитного покрытия 30, например, один или несколько металлических слоев 46, 58, 70.
Там, где требуется высокий коэффициент пропускания видимого света, слои 40, 50, 62, 86 корректировки фазы могут действовать как антиотражающие слои по отношению к антиотражающим металлическим слоям 46, 58, 70, чтобы уменьшить общую отражательную способность видимого света /или увеличить пропускание солнечного света через защитное покрытие 30. Материалы, имеющие показатели преломления около 2, особенно полезны для антиотражения во многих металлических слоях.
Один или несколько слоев корректировки фазы могут быть расположены между подложкой 11 и самым нижним металлическим слоем 46. Один или несколько слоев корректировки фазы могут быть расположены между самым верхним металлическим слоем 70 и окружающей средой, например воздухом.
В проиллюстрированном покрытии 30 первый слой 40 корректировки фазы расположен по меньшей мере над частью основной поверхности подложки 11. Например, первый слой 40 корректировки фазы может находиться в непосредственном контакте с подложкой 11. Первый слой 40 корректировки фазы, может быть одним слоем или может содержать один или несколько слоев пленки антиотражающих материалов и/или диэлектрических материалов, описанных выше. Первый слой 40 корректировки фазы может быть прозрачным для видимого света. Первый слой 40 корректировки фазы может иметь или не иметь минимальное поглощение в одной или нескольких областях электромагнитного спектра, например, в видимом свете.
Первый слой 40 корректировки фазы может содержать любой из описанных выше материалов корректировки фазы. Например, первый слой 40 корректировки фазы может содержать оксид металла, оксид легированного металла, смесь оксидов металла или оксид металлического сплава. Например, первый слой 40 корректировки фазы может содержать легированные или нелегированные оксиды цинка и олова.
Первый слой корректировки фазы может иметь оптическую толщину в диапазоне от 44 до 90 нм. Например, оптическая толщина в диапазоне от 51 до 81 нм. Например, оптическая толщина в диапазоне от 53 до 74 нм.
Первый слой корректировки фазы может иметь оптическую толщину в диапазоне от 22 до 45 нм. Например, геометрическая толщина в диапазоне от 25 до 41 нм. Например, геометрическая толщина в диапазоне от 26 до 37 нм.
Как показано на фиг. 2, первый слой 40 корректировки фазы может содержать многослойную структуру, имеющую первую пленку 42 и вторую пленку 44. Вторая пленка 44 может быть расположена поверх первой пленки 42.
X
1-X
2-X
2
4
Первая пленка 42 может содержать, например, оксид металлического сплава или смесь оксидов металлов. Например, первая пленка 42 может представлять собой оксид сплава цинка и олова. Под «сплавом цинка и олова» подразумеваются как истинные сплавы, так и их смеси. Оксид сплава цинка и олова может быть получен методом вакуумного напыления магнетронным распылением (вакуумное осаждение при магнетронном напылении) с катода цинка и олова. Катод может содержать цинк и олово в пропорциях от 5 до 95 мас.% цинка и от 95 до 5 мас.% олова, например от 10 до 90 мас.% цинка и от 90 до 10 мас.% олова. Однако можно использовать и другие соотношения цинка к олову. В текущем примере, состав металлического сплава для первой пленки 42 может быть записан, как Zn  Sn  O  (Пункт 1), где «х» изменяется в диапазоне от 0 до менее, чем 1. Например, «x» может быть больше 0 и может быть любой дробью или десятичной дробью больше 0 и меньше 1. Стехиометрическая форма формулы 1 представляет собой «Zn SnO», обычно называемый станнатом цинка. Слой станната цинка может быть нанесен распылением с катода, содержащего 52 мас.% цинка и 48 мас.% олова в присутствии кислорода. Например, первая пленка 42 может содержать станнат цинка.
Легированный оксид цинка может быть осажден из цинкового катода, который включает в себя другой материал для улучшения характеристик напыления посредством катода. Например, цинковый катод может включать небольшое количество олова (например, до 20 мас.%, до 15 мас.%, до 10 мас.%, например, до 5 мас.%) для улучшения распыления. В этом случае полученная пленка оксида цинка будет включать небольшой процент оксида олова, например, до 20 мас.%, до 15 мас.%, до 10 мас.% оксида олова, например, до 5 мас.% оксида олова (исключая кислород). Примеры других материалов включают алюминий, индий и их комбинации. Предпочтительно, другой материал содержит олово.
Вторая пленка 44 может содержать оксид металла, легированный оксид металла или смесь оксидов. Вторая пленка 44 может содержать оксид металла или легированный оксид металла. Например, вторая пленка 44 может содержать оксид цинка или легированный оксид цинка. Например, вторая пленка 44 может содержать легированный оловом оксид цинка.
Первая пленка 42 может иметь оптическую толщину в диапазоне от 30 до 60 нм. Например, оптическая толщина в диапазоне от 36 до 54 нм. Например, оптическая толщина в диапазоне от 37 до 50 нм.
Первая пленка 42 может иметь оптическую толщину в диапазоне от 15 до 30 нм. Например, геометрическая толщина в диапазоне от 18 до 27 нм. Например, геометрическая толщина в диапазоне от 18 до 25 нм.
Первая пленка 44 может иметь оптическую толщину в диапазоне от 14 до 30 нм. Например, оптическая толщина в диапазоне от 14 до 28 нм. Например, оптическая толщина в диапазоне от 16 до 25 нм.
Первая пленка 44 может иметь оптическую толщину в диапазоне от 7 до 15 нм. Например, геометрическая толщина в диапазоне от 7 до 14 нм. Например, геометрическая толщина в диапазоне от 8 до 13 нм.
Металлические слои 46, 58, 70 могут быть отдельными слоями различных видов пленки. Например, металлические слои 46, 58, 70 могут содержать сплошную металлическую пленку. Под словом «сплошная» металлическая пленка подразумевается неразорванная или неотсоединенная пленка, например гомогенная пленка. Один или несколько металлических слоев 46, 58, 70 могут представлять собой многопленочный слой. Металлические слои 46, 58, 70 предпочтительно, содержат по меньшей мере одну отражающую инфракрасное излучение пленку.
Примеры отражающих инфракрасное излучение пленок включают в себя непрерывные металлические пленки. Примеры отражающих инфракрасное излучение металлов, используемых для отражающих инфракрасное излучение пленок, включают благородные или почти благородные металлы. Примеры таких металлов включают серебро, золото, платину, палладий, осмий, иридий, родий, рутений, медь, ртуть, рений, алюминий и их комбинации, смеси, смеси или их сплавы. Например, одна или несколько металлических пленок могут содержать сплошную металлическую серебряную пленку.
Первый металлический слой 46 может содержать одну отражающую инфракрасное излучение пленку, содержащую любой из указанных выше, отражающих инфракрасное излучение, металлов. Например, первый металлический слой 46 может содержать сплошную пленку из металлического серебра.
Первый металлический слой 46 может иметь оптическую толщину в диапазоне от 8 до 15 нм. Например, геометрическая толщина в диапазоне от 8 до 13 нм. Например, геометрическая толщина в диапазоне от 9 до 11 нм.
Грунтовочные слои 48, 60, 72 расположены в непосредственном контакте с соответствующими нижележащими металлическими слоями. Грунтовочные слои 48, 60, 72 защищают связанные металлические слои во время процесса нанесения покрытия и/или последующей обработки, такой как термический отпуск. Материал грунтовки наносится в виде металла. Во время последующей обработки, такой как осаждение вышележащего слоя корректировки фазы и/или термической отпуск, некоторые или все металлические грунтовки окисляются. Когда в слоях корректировки фазы используются оксидные или нитридные материалы, грунтовочные слои 48, 60, 72 могут содержать оксофильные или нитрофильные материалы, соответственно. Грунтовочные слои 48, 60, 72 не обязательно должны быть одним и тем же материалом. Грунтовочные слои 48, 60, 72 не обязательно должны быть одинаковой толщины.
Грунтовочные слои 48, 60, 72 могут содержать материал, который при полном окислении имеет показатель преломления в диапазоне от 2 до 3.
Примеры материалов, пригодных для грунтовочных слоев 48, 60, 72, включают титан, ниобий, вольфрам, никель, хром, железо, тантал, цирконий, алюминий, кремний, индий, олово, цинк, молибден, гафний, висмут, ванадий, марганец и их комбинации, композиции, смеси или сплавы.
Первый грунтовочный слой 48 расположен поверх первого металлического слоя 46. Первый грунтовочный слой 48 может быть одиночным или состоять из множества слоев. Первый грунтовочный слой 48 может содержать любой из грунтовочных материалов, описанных выше. Например, первый грунтовочный слой 48 может содержать титан. Например, первый грунтовочный слой 48 может быть нанесен в виде металлического титана. Осажденный титан окисляется до диоксида титана при дальнейшей обработке, например при нагревании или добавлении дополнительных слоев покрытия.
Первый грунтовочный слой 48 может иметь оптическую толщину в диапазоне от 6 до 14 нм. Например, в диапазоне от 7 до 12 нм. Например, в диапазоне от 8 до 10 нм.
Первый грунтовочный слой 48 может иметь оптическую толщину в диапазоне от 2,5 до 5,5 нм. Например, в диапазоне от 3 до 4,5 нм. Например, в диапазоне от 3,5 до 4 нм.
Второй слой 50 корректировки фазы расположен поверх первого грунтовочного слоя 48. Второй слой 50 корректировки фазы может содержать один или несколько материалов и/или пленок корректировки фазы, описанных выше.
Второй слой 50 корректировки фазы может иметь оптическую толщину в диапазоне от 97 до 176 нм. Например, оптическая толщина в диапазоне от 99 до 156 нм. Например, оптическая толщина в диапазоне от 118 до 136 нм.
Второй слой 50 корректировки фазы может иметь оптическую толщину в диапазоне от 33 до 88 нм. Например, геометрическая толщина в диапазоне от 33,5 до 78 нм. Например, геометрическая толщина в диапазоне от 59 до 68 нм.
Второй слой 50 корректировки фазы может представлять собой одиночную пленку или многослойную пленочную структуру. Например, второй слой 50 корректировки фазы может включать в себя первую пленку 52, вторую пленку 54 и третью пленку 56.
Первая пленка 52 и третья пленка 56 могут содержать одинаковые или различные материалы и/или могут иметь одинаковую или разную толщину. Первая пленка 52 и/или третья пленка 56 могут содержать оксид металла или легированный оксид металла. Например, первая пленка 52 и/или третья пленка 56 могут содержать оксид цинка или легированный оксид цинка. Например, первая пленка 52 и/или третья пленка 56 могут содержать легированный оловом оксид цинка. Например, первая пленка 52 и/или третья пленка 56 могут содержать ZnO 90/10.
Вторая пленка 54 может содержать оксид металлического сплава. Например, оксид, содержащий цинк и олово. Например, вторая пленка 54 может содержать станнат цинка.
Первая пленка 52 (и/или третья пленка 56) может иметь оптическую толщину в диапазоне от 17 до 33 нм. Например, оптическая толщина в диапазоне от 17 до 30 нм. Например, оптическая толщина в диапазоне от 20 до 25 нм.
Первая пленка 52 (и/или третья пленка 56) может иметь геометрическую толщину в диапазоне от 7 до 13 нм. Например, геометрическая толщина в диапазоне от 7 до 12 нм. Например, геометрическая толщина в диапазоне от 8 до 10 нм.
Первая пленка 54 может иметь оптическую толщину в диапазоне от 70 до 130 нм. Например, вторая пленка 54 может иметь оптическую толщину в диапазоне от 80 до 112 нм. Например, вторая пленка 54 может иметь оптическую толщину в диапазоне от 84 до 98 нм.
Первая пленка 54 может иметь оптическую толщину в диапазоне от 35 до 65 нм. Например, вторая пленка 54 может иметь геометрическую толщину в диапазоне от 40 до 56 нм. Например, вторая пленка 54 может иметь геометрическую толщину в диапазоне от 42 до 49 нм.
Второй металлический слой 58 расположен поверх второго слоя 50 корректировки фазы. Второй металлический слой 58 может представлять собой одну пленку, содержащую пленку, отражающую инфракрасное излучение. Альтернативно, второй металлический слой 58 может содержать многопленочный слой.
Второй металлический слой 58 содержит любой из отражающих инфракрасное излучение материалов, описанных выше. Например, второй металлический слой 58 может представлять собой сплошную металлическую пленку. Например, второй металлический слой 58 может представлять собой сплошную серебряную пленку.
Второй металлический слой 58 может иметь геометрическую толщину в диапазоне от 8,5 до 15 нм. Например, второй металлический слой 58 может иметь геометрическую толщину в диапазоне от 10 до 13,5 нм. Например, второй металлический слой 58 может иметь геометрическую толщину в диапазоне от 10 до 13 нм.
Второй грунтовочный слой 60 расположен поверх второго металлического слоя 58. Второй грунтовочный слой 60 может включать в себя любой из грунтовочных материалов и может иметь любую толщину, описанную выше в отношении дополнительного первого грунтовочного слоя 48. Например, второй грунтовочный слой 60 может содержать титан.
Второй грунтовочный слой 60 может иметь оптическую толщину в диапазоне от 6 до 13 нм. Например, второй грунтовочный слой 60 может иметь оптическую толщину в диапазоне от 7 до 12 нм. Например, второй грунтовочный слой 60 может иметь оптическую толщину в диапазоне от 8 до 10 нм.
Второй грунтовочный слой 60 может иметь геометрическую толщину в диапазоне от 2,5 до 5 нм. Например, второй грунтовочный слой 60 может иметь геометрическую толщину в диапазоне от 3 до 4,5 нм. Например, второй грунтовочный слой 60 может иметь геометрическую толщину в диапазоне от 3,5 до 4 нм.
Третий слой 62 корректировки фазы расположен поверх второго грунтовочного слоя 60. Третий слой 62 корректировки фазы может включать в себя любой из материалов и/или пленок корректировки фазы, как обсуждалось выше в отношении первого и второго слоев 40, 50 корректировки фазы. Например, третий слой 62 корректировки фазы может быть многопленочной структурой. Например, третий слой 62 корректировки фазы может включать в себя первую пленку 64, вторую пленку 66 и третью пленку 68.
Третий слой 62 корректировки фазы может иметь оптическую толщину в диапазоне от 112 до 169 нм. Например, третий слой 62 корректировки фазы может иметь оптическую толщину в диапазоне от 126 до 160 нм. Например, третий слой 62 корректировки фазы может иметь оптическую толщину в диапазоне от 147 до 156 нм.
Третий слой 62 корректировки фазы может иметь геометрическую толщину в диапазоне от 56 до 85 нм. Например, третий слой 62 корректировки фазы может иметь геометрическую толщину в диапазоне от 63 до 80 нм. Например, третий слой 62 корректировки фазы может иметь геометрическую толщину в диапазоне от 73,5 до 78 нм.
Первая пленка 64 и/или третья пленка 68 могут содержать оксид металла или легированный оксид металла. Например, первая пленка 64 и/или третья пленка 68 могут содержать оксид цинка, легированный оксид цинка, легированный оловом оксид цинка. Вторая пленка 66 может содержать оксид металлического сплава, например оксид, содержащий цинк и олово или станнат цинка.
Первая пленка 64 и/или третья пленка 68 могут иметь оптическую толщину в диапазоне от 17 до 40 нм. Например, первая пленка 64 и/или третья пленка 68 могут иметь оптическую толщину в диапазоне от 20 до 35 нм. Например, первая пленка 64 и/или третья пленка 68 могут иметь оптическую толщину в диапазоне от 25 до 35 нм. Первая пленка 64 и третья пленка 68 могут иметь одинаковую или разную толщину.
Первая пленка 64 и/или третья пленка 68 могут иметь геометрическую толщину в диапазоне от 7 до 16 нм. Например, первая пленка 64 и/или третья пленка 68 могут иметь геометрическую толщину в диапазоне от 8 до 14 нм. Например, первая пленка 64 и/или третья пленка 68 могут иметь геометрическую толщину в диапазоне от 10 до 14 нм.
Первая пленка 66 может иметь оптическую толщину в диапазоне от 80 до 120 нм. Например, вторая пленка 66 может иметь оптическую толщину в диапазоне от 88 до 110 нм. Например, вторая пленка 66 может иметь оптическую толщину в диапазоне от 104 до 108 нм.
Первая пленка 66 может иметь оптическую толщину в диапазоне от 40 до 60 нм. Например, вторая пленка 66 может иметь геометрическую толщину в диапазоне от 44 до 55 нм. Например, вторая пленка 66 может иметь геометрическую толщину в диапазоне от 52 до 54 нм.
Третий металлический слой 70 может представлять собой однослойную пленку или многослойную пленочную структуру. Третий металлический слой 70 может представлять собой сплошную металлическую пленку. Например, третий металлический слой 70 может представлять собой сплошную металлическую пленку. Например, третий металлический слой 70 может быть металлической серебряной пленкой.
Третий металлический слой 70 может иметь геометрическую толщину в диапазоне от 8,5 до 16 нм. Например, третий металлический слой 70 может иметь геометрическую толщину в диапазоне от 10 до 15 нм. Например, третий металлический слой 70 может иметь геометрическую толщину в диапазоне от 12 до 14 нм.
Третий грунтовочный слой 72 может включать любой из грунтовочных материалов, описанных выше. Например, третий грунтовочный слой 72 может содержать титан. Титан может быть окислен до диоксида титана при дальнейшей обработке, как описано выше.
Третий грунтовочный слой 72 может иметь оптическую толщину в диапазоне от 2,5 до 10 нм. Например, третий слой грунтовки 72 может иметь оптическую толщину в диапазоне от 3,5 до 8 нм. Например, третий слой грунтовки 72 может иметь оптическую толщину в диапазоне от 5 до 6,5 нм.
Третий грунтовочный слой 72 может иметь геометрическую толщину в диапазоне от 1 до 4 нм. Например, третий грунтовочный слой 72 может иметь геометрическую толщину в диапазоне от 1,5 до 3 нм. Например, третий грунтовочный слой 72 может иметь геометрическую толщину в диапазоне от 2 до 2,5 нм.
Четвертый слой 86 корректировки фазы может содержать один или несколько материалов и/или пленок корректировки фазы, описанных выше в отношении первого, второго или третьего слоев 40, 50, 62 корректировки фазы.
Четвертый слой 86 корректировки фазы может иметь оптическую толщину в диапазоне от 47 до 82 нм. Например, четвертый слой корректировки фазы может иметь оптическую толщину в диапазоне от 58 до 75 нм. Например, четвертый слой корректировки фазы может иметь оптическую толщину в диапазоне от 60 до 73 нм.
Четвертый слой 86 корректировки фазы может иметь геометрическую толщину в диапазоне от 23 до 41 нм. Например, четвертый слой 86 корректировки фазы может иметь геометрическую толщину в диапазоне от 29 до 38 нм. Например, четвертый слой 86 корректировки фазы может иметь геометрическую толщину в диапазоне от 30 до 37 нм.
Четвертый слой 86 корректировки фазы может содержать первую пленку 88 и вторую пленку 90.
Первая пленка 88 может содержать оксид металла или легированный оксид металла. Например, оксид цинка или легированный оксид цинка. Например, первая пленка 88 может содержать легированный оловом оксид цинка. Например, ZnO 90/10. Вторая пленка 90 может содержать оксид металлического сплава, например оксид, содержащий цинк и олово или станнат цинка.
Первая пленка 88 может иметь оптическую толщину в диапазоне от 17 до 30 нм. Например, первая пленка 88 может иметь оптическую толщину в диапазоне от 20 до 27 нм. Например, первая пленка 88 может иметь оптическую толщину в диапазоне от 20 до 26 нм.
Первая пленка 88 может иметь оптическую толщину в диапазоне от 8 до 15 нм. Например, первая пленка 88 может иметь геометрическую толщину в диапазоне от 10 до 14 нм. Например, первая пленка 88 может иметь геометрическую толщину в диапазоне от 10 до 13 нм.
Первая пленка 90 может иметь оптическую толщину в диапазоне от 30 до 52 нм. Например, вторая пленка 90 может иметь оптическую толщину в диапазоне от 36 до 50 нм. Например, вторая пленка 90 может иметь оптическую толщину в диапазоне от 38 до 48 нм.
Первая пленка 90 может иметь оптическую толщину в диапазоне от 15 до 26 нм. Например, вторая пленка 90 может иметь геометрическую толщину в диапазоне от 18 до 25 нм. Например, вторая пленка 90 может иметь геометрическую толщину в диапазоне от 19 до 24 нм.
Защитный слой 92 может быть последним слоем солнцезащитного покрытия 30. Защитный слой 92 может содержать один или несколько неметаллических материалов, таких как материалы, описанные выше в отношении слоев корректировки фазы. В качестве альтернативы, защитный слой 92 может содержать металлический материал. Защитный слой 92 может обеспечивать химическую и/или механическую защиту нижележащих слоев покрытия. Защитный слой 92 может обеспечивать корректировку фазы и/или поглощение. Защитный слой 92 может быть однослойной пленкой или иметь многослойную пленочную структуру.
Защитный слой 92 может включать один или несколько оксидов металлов, оксидов кремния, оксидов алюминия, алюмосиликатов, нитридов кремния, карбидов кремния и оксикарбидов кремния. Примеры материалов, подходящих для защитного слоя 92, включают оксиды одного или нескольких из циркония, цинка, олова, алюминия, кремния, титана и их смесей и/или сплавов. Например, защитный слой 92 может содержать оксид металла. Например, защитный слой может содержать диоксид титана (то есть диоксид титана).
Типичный металл-оксидный защитный слой 92 может иметь оптическую толщину в диапазоне от 12,5 до 20 нм. Например, защитный слой 92 из оксида металла может иметь оптическую толщину в диапазоне от 13 до 18 нм. Например, защитный слой 92 из оксида металла может иметь оптическую толщину в диапазоне от 14 до 16,5 нм.
Типичный металл-оксидный защитный слой 92 может иметь геометрическую толщину в диапазоне от 5 до 8 нм. Например, защитный слой 92 из оксида металла может иметь геометрическую толщину в диапазоне от 5,5 до 7 нм. Например, защитный слой 92 из оксида металла может иметь геометрическую толщину в диапазоне от 5,7 до 6,5 нм.
Альтернативно, защитный слой 92 может содержать смесь оксидов металлов, например смесь кремнезема и оксида алюминия.
Защитный слой 92 может содержать смешанный оксид металла, содержащий от 1 до 99 мас.% диоксида кремния и от 99 до 1 мас.% оксида алюминия, например, по меньшей мере 40 мас.% диоксида кремния и 60 мас.% или менее оксида алюминия, например, по меньшей мере 70 мас. % диоксида кремния и 30 мас.% или менее оксида алюминия, например, по меньшей мере 75 мас.% диоксида кремния, например, по меньшей мере 80 мас.% диоксида кремния, например, по меньшей мере 85 мас.% диоксида кремния. Например, защитный слой 92 может содержать 85 мас.% диоксида кремния и 15 мас.% оксида алюминия.
Защитный слой 92 из смешанного оксида металла может иметь оптическую толщину в диапазоне от 100 до 180 нм, предпочтительно в диапазоне от 120 до 160 нм, более предпочтительно в диапазоне от 130 до 150 нм.
Защитный слой 92 из смешанного оксида металла может иметь геометрическую толщину в диапазоне от 50 до 90 нм, предпочтительно в диапазоне от 60 до 80 нм, более предпочтительно в диапазоне от 65 до 75 нм.
В покрытии 30 первый слой 40 корректировки фазы содержит первый слой 42, содержащий станнат цинка, и второй слой 44, содержащий оксид цинка, легированный оксид цинка или оксид цинка, легированный оловом. Первый металлический слой 46 содержит сплошной слой металлического серебра. Первый грунтовочный слой 48 содержит диоксид титана (нанесенный в виде металлического титана). Второй слой 50 корректировки фазы содержит первый слой 52, содержащий оксид цинка, легированный оксид цинка или легированный оловом оксид цинка. второй слой 54, содержащий станнат цинка, а третий слой 56, содержащий оксид цинка, легированный оксид цинка или оксид цинка, легированный оловом. Второй металлический слой 58 содержит сплошной слой металлического серебра. Второй грунтовочный слой 60 содержит диоксид титана (нанесенный в виде металлического титана). Третий слой 62 корректировки фазы содержит первый слой 64, содержащий оксид цинка, легированный оксид цинка или оксид цинка, легированный оловом, второй слой 66, содержащий станнат цинка, и третий слой 68, содержащий оксид цинка, легированный оксид цинка, легированный оловом оксид цинка. Третий металлический слой 70 содержит сплошной слой металлического серебра. Третий грунтовочный слой 72 содержит диоксид титана (нанесенный в виде металлического титана). Четвертый слой 86 корректировки фазы содержит первый слой 88, содержащий оксид цинка, легированный оксид цинка или оксид цинка, легированный оловом; и второй слой 90, содержащий станнат цинка. Защитный слой 92 содержит смесь диоксида кремния и оксида алюминия. Дополнительно, защитный слой 92 может содержать диоксид титана.
Слои и/или пленки солнцезащитного покрытия 30 могут быть сформированы любым обычным способом. Примеры таких способов включают обычные способы химического осаждения из паровой фазы (CVD) и/или физического осаждения из паровой фазы (PVD). Примеры CVD-процессов включают в себя распылительный пиролиз. Примеры процессов PVD включают испарение электронным пучком и вакуумное распыление, например, осаждение из паровой фазы магнетронным распылением (MSVD). Также могут быть использованы другие способы нанесения покрытия, например, нанесение золь-гелем без ограничений. Один или несколько слоев или пленок могут быть сформированы одним способом, а один или несколько других слоев или пленок могут быть сформированы другим способом. Например, покрытие 30 может быть сформировано посредством MSVD.
На фиг. 3 показано покрытие 30 согласно фиг. 1 и 2, включенное в многослойное остекление 110. Многослойное остекление 110 включает в себя первый слой 112, соединенный со вторым слоем 118. Первый слой 112 имеет первую основную поверхность 114 и вторую основную поверхность 116. Первая основная поверхность 114 (поверхность № 1) обращена к внешней стороне здания, то есть представляет собой внешнюю основную поверхность, а вторая основная поверхность 116 (поверхность № 2) обращена к внутренней части здания. Второй слой 118 имеет обращенную наружу основную поверхность 120 (поверхность № 3), и обращенную внутрь основную поверхность 122 (поверхность № 4). Эта нумерация поверхностей слоев соответствует традиционной практике распределения окон в здании при остеклении.
В проиллюстрированном примере солнцезащитное покрытие 30 расположено на поверхности 116 № 2. Однако солнцезащитное покрытие 30 может быть расположено на любой другой поверхности. Например, солнцезащитное покрытие 30 может быть расположено на поверхности 120 № 3. Например, солнцезащитное покрытие 30 может быть расположено на поверхности 114 № 1 или поверхности 122 № 4.
Первый слой 112 соединен со вторым слоем 118 промежуточным слоем 130. Промежуточный слой 130 может быть из любого обычного промежуточного материала. Например, промежуточный слой может быть поливинилбутиралем (PVB).
Первый слой 112 и второй слой 118 могут быть из любых материалов, описанных выше для подложки 11. Второй слой 118 может быть таким же, как первый слой 112, или второй слой 118 может отличаться от первого слоя 112. Первый и второй слои 112, 118 могут быть, например, прозрачным плоско-шлифованным стеклом или могут быть тонированным или цветным стеклом, или один слой 112, 118 может быть прозрачным стеклом, а другой слой 112, 118 - тонированным или цветным стеклом.
Первый слой 112 и второй слой 118 могут иметь любые требуемые размеры.
Первый слой 112 и второй слой 118 могут иметь разные уровни пропускания видимого света. Например, первый слой 112 может иметь более высокий коэффициент пропускания видимого света, чем второй слой 118. Например, первый слой 112 может быть прозрачным стеклом, а второй слой 118 может быть тонированным стеклом.
Солнцезащитное покрытие 30 может обеспечить эталонный многослойный модуль, в котором SHGC не более 0,3, например, не более 0,29, не более 0,28, не более 0,27, не более 0,26 или не более 0,25.
Солнцезащитное покрытие 30 обеспечивает эталонный коэффициент пропускания видимого света (LTA) для многослойного блока в диапазоне от 60% до 80%, например, от 65% до 75% или от 71% до 73%.
Солнцезащитное покрытие 30 обеспечивает сопротивление листа менее 5 Ом на квадрат (Ом/), например менее 2 Ом/, менее 1 Ом/, менее 0,9 Ом/ в диапазоне более от 0 до 1,5 Ом/ или в диапазоне от 0 до 1 Ом/.
Солнцезащитное покрытие 30 обеспечивает эталонный многослойный элемент, передающий L* в диапазоне от 75 до 95, в диапазоне от 82 до 92 или в диапазоне от 87 до 89.
Солнцезащитное покрытие 30 обеспечивает эталонный ламинированный элемент, передающий a* в диапазоне от минус 6 до 1, в диапазоне от минус 5 до минус 1 или в диапазоне от минус 3 до минус 2.
Солнцезащитное покрытие 30 обеспечивает эталонный многослойный элемент, передающий b* в диапазоне от 2 до 6, в диапазоне от 2,5 до 5 или в диапазоне от 3,8 до 4,4.
Солнцезащитное покрытие 30 обеспечивает эталонный многослойный элемент отраженный (снаружи) L* в диапазоне от 30 до 50, в диапазоне от 35 до 45 или в диапазоне от 39 до 42.
Солнцезащитное покрытие 30 обеспечивает эталонный многослойный элемент, отраженный (снаружи) a* в диапазоне от минус 9 до 1, в диапазоне от минус 8 до 0 или в диапазоне от минус 7,4 до минус 2.
Солнцезащитное покрытие 30 обеспечивает эталонный многослойный элемент отраженный (снаружи) b* в диапазоне от минус 7 до 3, в диапазоне от минус 6 до 1,5 или в диапазоне от минус 5 до 0.
Солнцезащитное покрытие 30 обеспечивает эталонный многослойный элемент отраженный (внутри) L* в диапазоне от 30 до 50, в диапазоне от 35 до 45 или в диапазоне от 40 до 42.
Солнцезащитное покрытие 30 обеспечивает эталонный многослойный элемент, отраженный (внутри) a* в диапазоне от минус 9 до 0, в диапазоне от минус 8 до минус 1 или в диапазоне от минус 7,2 до минус 3.
Солнцезащитное покрытие 30 обеспечивает эталонный многослойный элемент отраженный (внутри) b * в диапазоне от минус 6,5 до 1, в диапазоне от минус 5,5 до 0 или в диапазоне от минус 4,3 до минус 1.
Далее изобретение описано в следующих пронумерованных пунктах.
Пункт 1. Солнцезащитное покрытие 30, содержащее первый слой 40 корректировки фазы; первый металлический слой 46, расположенный поверх первого слоя 40 корректировки фазы; первый грунтовочный слой 48, расположенный поверх первого металлического слоя 46; второй слой корректировки фазы, расположенный поверх первого грунтовочного слоя 48; второй металлический слой 58, расположенный поверх второго слоя 50 корректировки фазы; второй грунтовочный слой 60, расположенный поверх второго металлического слоя 58; третий слой 62 корректировки фазы, расположенный поверх второго грунтовочного слоя 60; третий металлический слой 70, расположенный поверх слоя 62; третий слой грунтовки 72, расположенный поверх третьего металлического слоя 70; четвертый слой 86 корректировки фазы, расположенный поверх третьего грунтовочного слоя 72; и защитный слой 92, расположенный поверх четвертого слоя 86 корректировки фазы.
Пункт 2. Солнцезащитное покрытие 30 по п. 1, в котором слои 40, 50, 62, 86 корректировки фазы содержат неметаллические материалы.
Пункт 3. Солнцезащитное покрытие 30 по п. 1 или 2, в котором слои 40, 50, 62, 86 корректировки фазы содержат диэлектрические или полупроводниковые материалы.
Пункт 4. Солнцезащитное покрытие 30 по любому из пп.1-3, в котором первый слой корректировки фазы 40 содержит оксид металла, легированный оксид металла, смесь оксидов металла или оксид металлического сплава.
Пункт 5. Солнцезащитное покрытие 30 по любому из пп. 1-4, в котором слой 40 корректировки фазы содержит легированные или нелегированные оксиды цинка и олова.
Пункт 6. Солнцезащитное покрытие 30 по любому из пп. 1-5, в котором первый слой 40 регулировки фазы имеет оптическую толщину в диапазоне от 44 до 90 нм, предпочтительно оптическую толщину в диапазоне от 51 до 81 нм, более предпочтительно оптическая толщина в диапазоне от 53 до 74 нм.
Пункт 7. Солнцезащитное покрытие 30 по любому из пп. 1-5, в котором первый слой 40 регулировки фазы имеет геометрическую толщину в диапазоне от 22 до 45 нм, предпочтительно геометрическую толщину в диапазоне от 25 до 41 нм, более предпочтительно геометрическая толщина в диапазоне от 26 до 37 нм.
Пункт 8. Солнцезащитное покрытие 30 по любому из пп. 1-7, в котором первый слой 40 регулировки фазы содержит многослойную пленочную структуру, имеющую первую пленку 42 и вторую пленку 44, расположенную над первой пленкой 42.
Пункт 9. Солнцезащитное покрытие 30 по п. 8, в котором первая пленка 42 содержит оксид сплава цинка и олова.
Пункт 10. Солнцезащитное покрытие 30 по пп. 8 или 9, в котором первая пленка 42 содержит станнат цинка.
Пункт 11. Солнцезащитное покрытие 30 по любому из пп. 8-10, в котором вторая пленка 44 содержит легированный оловом оксид цинка.
Пункт 12. Солнцезащитное покрытие 30 по любому из пп. 8-11, в котором первая пленка 42 имеет оптическую толщину в диапазоне от 30 до 60 нм, предпочтительно оптическую толщину в диапазоне от 36 до 54 нм, более предпочтительно оптическую толщина в диапазоне от 37 до 50 нм.
Пункт 13. Солнцезащитное покрытие 30 по любому из пп. 8-12, в котором первая пленка 42 имеет геометрическую толщину в диапазоне от 15 до 30 нм, предпочтительно геометрическую толщину в диапазоне от 18 до 27 нм, более предпочтительно геометрическую толщина в диапазоне от 18 до 25 нм.
Пункт 14. Солнцезащитное покрытие 30 по любому из пп. 8-13, в котором вторая пленка 44 имеет оптическую толщину в диапазоне от 14 до 30 нм, предпочтительно оптическую толщину в диапазоне от 14 до 28 нм, более предпочтительно оптическую толщина в диапазоне от 16 до 25 нм.
Пункт 15. Солнцезащитное покрытие 30 по любому из пп. 8-14, в котором вторая пленка 44 имеет геометрическую толщину в диапазоне от 7 до 15 нм, предпочтительно геометрическую толщину в диапазоне от 7 до 14 нм, более предпочтительно геометрическую толщину в диапазоне от 8 до 13 нм.
Пункт 16. Солнцезащитное покрытие 30 по любому из пп. 1-15, в котором первый металлический слой 46 содержит сплошную пленку из металлического серебра.
Пункт 17. Солнцезащитное покрытие 30 по любому из пп. 1-16, в котором первый металлический слой 46 имеет геометрическую толщину в диапазоне от 8 до 15 нм, предпочтительно геометрическую толщину в диапазоне от 8 до 13 нм, более предпочтительно геометрическая толщина в диапазоне от 9 до 11 нм.
Пункт 18. Солнцезащитное покрытие 30 по любому из пп. 1-17, в котором первый грунтовочный слой 48 содержит диоксид титана.
Пункт 19. Солнцезащитное покрытие 30 по любому из пп. 1-18, в котором первый грунтовочный слой 48 имеет оптическую толщину в диапазоне от 6 до 14 нм, предпочтительно в диапазоне от 7 до 12 нм, более предпочтительно в диапазоне от 8 до 10 нм.
Пункт 20. Солнцезащитное покрытие 30 по любому из пп. 1-19, в котором первый грунтовочный слой 48 имеет геометрическую толщину в диапазоне от 2,5 до 5,5 нм, предпочтительно в диапазоне от 3 до 4,5 нм, более предпочтительно в диапазоне 3,5 до 4 нм.
Пункт 21. Солнцезащитное покрытие 30 по любому из пп. 1-20, в котором второй слой 50 корректировки фазы имеет оптическую толщину в диапазоне от 97 до 176 нм, предпочтительно оптическую толщину в диапазоне от 99 до 156 нм, более предпочтительно оптическая толщина в диапазоне от 118 до 136 нм.
Пункт 22. Солнцезащитное покрытие 30 по любому из пп. 1-21, в котором второй слой 50 корректировки фазы имеет геометрическую толщину в диапазоне от 33 до 88 нм, предпочтительно геометрическую толщину в диапазоне от 33,5 до 78 нм, более предпочтительно геометрическую толщину в диапазоне от 59 до 68 нм.
Пункт 23. Солнцезащитное покрытие 30 по любому из пп. 1-22, в котором второй слой 50 корректировки фазы включает в себя первую пленку 52, вторую пленку 54 и третью пленку 56.
Пункт 24. Солнцезащитное покрытие 30 по п. 23, в котором первая пленка 52 и третья пленка 56 содержат оксид цинка или оксид цинка, легированный оловом.
Пункт 25. Солнцезащитное покрытие 30 по п. 23 или 24, в котором вторая пленка 54 содержит станнат цинка.
Пункт 26. Солнцезащитное покрытие 30 по любому из пп. 23-25, в котором первая пленка 52 и/или третья пленка 56 имеют оптическую толщину в диапазоне от 17 до 33 нм, предпочтительно оптическую толщину в диапазоне от 17 до 30 нм, более предпочтительная оптическая толщина в диапазоне от 20 до 25 нм.
Пункт 27. Солнцезащитное покрытие 30 по любому из пп. 23-26, в котором первая пленка 52 и/или третья пленка 56 имеют геометрическую толщину в диапазоне от 7 до 13 нм, предпочтительно геометрическую толщину в диапазоне от 7 до 12. нм, более предпочтительную геометрическую толщину в диапазоне от 8 до 10 нм.
Пункт 28. Солнцезащитное покрытие 30 по любому из пп. 23-27, в котором вторая пленка 54 имеет оптическую толщину в диапазоне от 70 до 130 нм, предпочтительно оптическую толщину в диапазоне от 80 до 112 нм, более предпочтительно оптическую толщину в диапазоне от 84 до 98 нм.
Пункт 29. Солнцезащитное покрытие 30 по любому из пп. 23-28, в котором вторая пленка 54 имеет геометрическую толщину в диапазоне от 35 до 65 нм, предпочтительно геометрическую толщину в диапазоне от 40 до 56 нм, более предпочтительную геометрическую толщину в диапазоне от 42 до 49 нм.
Пункт 30. Солнцезащитное покрытие 30 по любому из пп. 1-29, в котором второй металлический слой 58 содержит сплошную серебряную пленку.
Пункт 31. Солнцезащитное покрытие 30 по любому из пп. 1-30, в котором второй металлический слой 58 имеет геометрическую толщину в диапазоне от 8,5 до 15 нм, предпочтительно геометрическую толщину в диапазоне от 10 до 13,5 нм, более предпочтительную геометрическую толщину в диапазоне от 10 до 13 нм.
Пункт 32. Солнцезащитное покрытие 30 по любому из пп. 1-31, в котором второй грунтовочный слой 60 содержит диоксид титана.
Пункт 33. Солнцезащитное покрытие 30 по любому из пп. 1-32, в котором второй грунтовочный слой 60 имеет оптическую толщину в диапазоне от 6 до 13 нм, предпочтительную оптическую толщину в диапазоне от 7 до 12 нм, более предпочтительную оптическую толщину в диапазоне от 8 до 10 нм.
Пункт 34. Солнцезащитное покрытие 30 по любому из пп. 1-33, в котором второй грунтовочный слой 60 имеет геометрическую толщину в диапазоне от 2,5 до 5 нм, предпочтительную геометрическую толщину в диапазоне от 3 до 4,5 нм, более предпочтительную геометрическую толщину в диапазоне от 3,5 до 4 нм.
Пункт 35. Солнцезащитное покрытие 30 по любому из пп. 1-34, в котором третий слой 62 корректировки фазы имеет оптическую толщину в диапазоне от 112 до 169 нм, предпочтительно оптическую толщину в диапазоне от 126 до 160 нм, более предпочтительно оптическую толщину в диапазоне от 147 до 156 нм.
Пункт 36. Солнцезащитное покрытие 30 по любому из пп. 1-35, в котором третий слой 62 корректировки фазы имеет геометрическую толщину в диапазоне от 56 до 85 нм, предпочтительно геометрическую толщину в диапазоне от 63 до 80 нм, более предпочтительно геометрическую толщину в диапазоне от 73,5 до 78 нм.
Пункт 37. Солнцезащитное покрытие 30 по любому из пп. 1-36, в котором третий слой 62 корректировки фазы включает в себя первую пленку 64, вторую пленку 66 и третью пленку 68.
Пункт 38. Солнцезащитное покрытие 30 по п. 37, в котором первая пленка 64 и/или третья пленка 68 содержат оксид цинка или оксид цинка, легированный оловом.
Пункт 39. Солнцезащитное покрытие 30 по п. 37 или 38, в котором вторая пленка 66 содержит станнат цинка.
Пункт 40. Солнцезащитное покрытие 30 по любому из пп. 37-39, в котором первая пленка 64 и/или третья пленка 68 имеют оптическую толщину в диапазоне от 17 до 40 нм, предпочтительно оптическую толщину в диапазоне от 20 до 35 нм, более предпочтительно оптическую толщину в диапазоне от 25 до 35 нм.
Пункт 41. Солнцезащитное покрытие 30 по любому из пп. 37-40, в котором первая пленка 64 и/или третья пленка 68 имеют геометрическую толщину в диапазоне от 7 до 16 нм, предпочтительно геометрическую толщину в диапазоне от 8 до 14 нм, более предпочтительно геометрическую толщину в диапазоне от 10 до 14 нм.
Пункт 42. Солнцезащитное покрытие 30 по любому из пп. 37-41, в котором вторая пленка 66 имеет оптическую толщину в диапазоне от 80 до 120 нм, предпочтительно оптическую толщину в диапазоне от 88 до 110 нм, более предпочтительно оптическую толщину в диапазоне от 104 до 108 нм.
Пункт 43. Солнцезащитное покрытие 30 по любому из пп. 37-42, в котором вторая пленка 66 имеет геометрическую толщину в диапазоне от 40 до 60 нм, предпочтительно геометрическую толщину в диапазоне от 44 до 55 нм, более предпочтительно геометрическую толщину в диапазоне от 52 до 54 нм.
Пункт 44. Солнцезащитное покрытие 30 по любому из пп. 1-43, в котором третий металлический слой 70 содержит металлическую серебряную пленку.
Пункт 45. Солнцезащитное покрытие 30 по любому из пп. 1-44, в котором третий металлический слой 70 имеет геометрическую толщину в диапазоне от 8,5 до 16 нм, предпочтительно геометрическую толщину в диапазоне от 10 до 15 нм, более предпочтительно геометрическую толщину в диапазоне от 12 до 14 нм.
Пункт 46. Солнцезащитное покрытие 30 по любому из пп. 1-45, в котором третий грунтовочный слой 72 содержит диоксид титана.
Пункт 47. Солнцезащитное покрытие 30 по любому из пп. 1-46, в котором третий грунтовочный слой 72 имеет оптическую толщину в диапазоне от 2,5 до 10 нм, предпочтительно оптическую толщину в диапазоне от 3,5 до 8 нм, более предпочтительно оптическую толщину в диапазоне от 5 до 6,5 нм.
Пункт 48. Солнцезащитное покрытие 30 по любому из пп. 1-47, в котором третий грунтовочный слой 72 имеет геометрическую толщину в диапазоне от 1 до 4 нм, предпочтительно геометрическую толщину в диапазоне от 1,5 до 3 нм, более предпочтительно в диапазоне от 2 до 2,5 нм.
Пункт 49. Солнцезащитное покрытие 30 по любому из пп. 1-48, в котором четвертый слой 86 корректировки фазы имеет оптическую толщину в диапазоне от 47 до 82 нм, предпочтительно оптическую толщину в диапазоне от 58 до 75 нм, более предпочтительно оптическую толщину в диапазоне от 60 до 73 нм.
Пункт 50. Солнцезащитное покрытие 30 по любому из пп. 1-49, в котором четвертый слой 86 корректировки фазы имеет геометрическую толщину в диапазоне от 23 до 41 нм, предпочтительно геометрическую толщину в диапазоне от 29 до 38 нм, более предпочтительно геометрическую толщину в диапазоне от 30 до 37 нм.
Пункт 51. Солнцезащитное покрытие 30 по любому из пп. 1-50, в котором четвертый слой 86 корректировки содержит первую пленку 88 и вторую пленку 90.
Пункт 52. Солнцезащитное покрытие 30 по п. 51, в котором первая пленка 88 содержит оксид цинка или оксид цинка, легированный оловом.
Пункт 53. Солнцезащитное покрытие 30 по п. 51 или 52, в котором вторая пленка 90 содержит станнат цинка.
Пункт 54. Солнцезащитное покрытие 30 по любому из пп. 51-53, в котором первая пленка 88 имеет оптическую толщину в диапазоне от 17 до 30 нм, предпочтительно оптическую толщину в диапазоне от 20 до 27 нм, более предпочтительно оптическую толщину в диапазоне от 20 до 26 нм.
Пункт 55. Солнцезащитное покрытие 30 по любому из пп. 51-54, в котором первая пленка 88 имеет геометрическую толщину в диапазоне от 8 до 15 нм, предпочтительно геометрическую толщину в диапазоне от 10 до 14 нм, более предпочтительно геометрическую толщину в диапазоне от 10 до 13 нм.
Пункт 56. Солнцезащитное покрытие 30 по любому из пп. 51-55, в котором вторая пленка 90 имеет оптическую толщину в диапазоне от 30 до 52 нм, предпочтительно оптическую толщину в диапазоне от 36 до 50 нм, более предпочтительно оптическую толщину в диапазоне от 38 до 48 нм.
Пункт 57. Солнцезащитное покрытие 30 по любому из пп. 51-56, в котором вторая пленка 90 имеет геометрическую толщину в диапазоне от 15 до 26 нм, предпочтительно геометрическую толщину в диапазоне от 18 до 25 нм, более предпочтительно, геометрическую толщину в диапазоне от 19 до 24 нм.
Пункт 58. Солнцезащитное покрытие 30 по любому из пп. 1-57, в котором защитный слой 92 содержит смесь диоксида кремния и оксида алюминия.
Пункт 59. Солнцезащитное покрытие 30 по любому из пп. 1-58, в котором защитный слой 92 имеет оптическую толщину в диапазоне от 100 до 180 нм, предпочтительно оптическую толщину в диапазоне от 120 до 160 нм, более предпочтительно оптическую толщину в диапазоне от 130 до 150 нм.
Пункт 60. Солнцезащитное покрытие 30 по любому из пп. 1-59, в котором защитный слой 92 имеет геометрическую толщину в диапазоне от 50 до 90 нм, предпочтительно геометрическую толщину в диапазоне от 60 до 80 нм, более предпочтительно геометрическую толщину в диапазоне от 65 до 75 нм.
Пункт 61. Солнцезащитное покрытие 30 по любому из пп. 1-60, в котором первый слой 40 корректировки фазы содержит первый слой 42, содержащий станнат цинка, и второй слой 44, содержащий ZnO 90/10; первый металлический слой 46 содержит сплошной слой металлического серебра; первый грунтовочный слой 48 содержит диоксид титана, нанесенный в виде металлического титана; второй слой 50 корректировки фазы содержит первый слой 52, содержащий ZnO 90/10, второй слой 54, содержащий станнат цинка, и третий слой 56, содержащий ZnO 90/10; второй металлический слой 58 содержит сплошной слой металлического серебра; второй грунтовочный слой 60 содержит диоксид титана, нанесенный в виде металлического титана; третий слой 62 корректировки фазы содержит первый слой 64, содержащий ZnO 90/10, второй слой 66, содержащий станнат цинка, и третий слой 68, содержащий ZnO 90/10; третий металлический слой 70 содержит сплошной слой металлического серебра; третий грунтовочный слой 72 содержит диоксид титана, нанесенный в виде металлического титана; четвертый слой 86 корректировки фазы содержит первый слой 88, содержащий ZnO 90/10, и второй слой 90, содержащий станнат цинка; и защитный слой 92 содержит смесь диоксида кремния и оксида алюминия.
Пункт 62. Многослойное остекление 110, содержащее первый слой 112, соединенный со вторым слоем 118 полимерным промежуточным слоем 130, при этом первый слой 112 имеет первую основную поверхность 114 и вторую основную поверхность 116, а второй слой 118 имеет третью основную поверхность 120 и четвертую основную поверхность 122; и солнцезащитное покрытие 30 по любому из пп. 1-61, расположенное по меньшей мере на одной из основных поверхностей.
Пункт 63. Многослойное остекление 110 по п. 62, в котором солнцезащитное покрытие 30 расположено на второй основной поверхности 116.
Пункт 64. Многослойное остекление 110 по пп. 62 или 63, в котором первый слой 112 и второй слой 118 могут иметь разные уровни пропускания видимого света.
Пункт 65. Многослойное остекление 110 по любому из пп. 62-64, в котором первый слой 112 имеет более высокий коэффициент пропускания видимого света, чем второй слой 118.
Пункт 66. Многослойное остекление 110 по любому из пп. 62-65, в котором первый слой 112 содержит прозрачное стекло, а второй слой 118 содержит тонированное стекло.
Пункт 67. Многослойное остекление 110, содержащее первый слой 112, соединенный со вторым слоем 118 полимерным промежуточным слоем 130, причем первый слой 112 имеет первую основную поверхность 114 и вторую основную поверхность 116, а второй слой 118 имеет третью основную поверхность 120 и четвертую основную поверхность 122; и солнцезащитное покрытие 30, расположенное по меньшей мере на одной из основных поверхностей, причем солнцезащитное покрытие 30 содержит: первый слой 40 корректировки фазы; первый металлический слой 46, расположенный поверх слоя 40 корректировки фазы; первый грунтовочный слой 48, расположенный поверх первого металлического слоя 46; второй слой 50 корректировки фазы, расположенный поверх первого грунтовочного слоя 48; второй металлический слой 58, расположенный поверх второго слоя 50 корректировки фазы; второй грунтовочный слой 60, расположенный поверх второго металлического слоя 58; третий слой 62 корректировки фазы, расположенный поверх второго грунтовочного слоя 60; третий металлический слой 70, расположенный поверх третьего слоя 62 корректировки фазы; третий грунтовочный слой 72, расположенный поверх третьего металлического слоя 70; четвертый слой 86 корректировки фазы, расположенный поверх третьего грунтовочного слоя 72; и защитный слой 92, расположенный поверх четвертого слоя 86 корректировки фазы, при этом четвертый слой 86 корректировки фазы 40 имеет оптическую толщину в диапазоне от 44 до 90 нм, предпочтительно оптическую толщину в диапазоне от 51 до 81 нм, более предпочтительно оптическую толщину в диапазоне от 53 до 74 нм; при этом второй слой 50 корректировки фазы имеет оптическую толщину в диапазоне от 97 до 176 нм, предпочтительно оптическую толщину в диапазоне от 99 до 156 нм, более предпочтительно оптическую толщину в диапазоне от 118 до 136 нм; при этом третий слой 62 корректировки фазы имеет оптическую толщину в диапазоне от 112 до 169 нм, предпочтительно оптическую толщину в диапазоне от 126 до 160 нм, более предпочтительно оптическую толщину в диапазоне от 147 до 156 нм; и/или четвертый слой 86 корректировки фазы имеет оптическую толщину в диапазоне от 47 до 82 нм, предпочтительно оптическую толщину в диапазоне от 58 до 75 нм, более предпочтительно оптическую толщину в диапазоне от 60 до 73 нм.
Пункт 68. Многослойное остекление 110 по п. 67, в котором слои 40, 50, 62, 86 корректировки фазы содержат диэлектрические или полупроводниковые материалы.
Пункт 69. Многослойное остекление 110 по любому из пп. 67-68, в котором слои 40, 50, 62, 86 корректировки фазы содержат неметаллические материалы.
Пункт 70. Многослойное остекление 110 по любому из пп. 67-69, в котором первый слой 40 корректировки фазы имеет геометрическую толщину в диапазоне от 22 до 45 нм, предпочтительно геометрическую толщину в диапазоне от 25 до 41 нм, более предпочтительно геометрическая толщина в диапазоне от 26 до 37 нм; при этом второй слой 50 корректировки фазы имеет геометрическую толщину в диапазоне от 33 до 88 нм, предпочтительно геометрическую толщину в диапазоне от 33,5 до 78 нм, более предпочтительно геометрическую толщину в диапазоне от 59 до 68 нм; при этом третий слой 62 корректировки фазы имеет геометрическую толщину в диапазоне от 56 до 85 нм, предпочтительно геометрическую толщину в диапазоне от 63 до 80 нм, более предпочтительно геометрическую толщину в диапазоне от 73,5 до 78 нм; и/или четвертый слой 86 корректировки фазы имеет геометрическую толщину в диапазоне от 23 до 41 нм, предпочтительно геометрическую толщину в диапазоне от 29 до 38 нм, более предпочтительно геометрическую толщину в диапазоне от 30 до 37 нм.
Пункт 71. Многослойное остекление 110 по любому из пп. 67-70, в котором первый грунтовочный слой 48 имеет оптическую толщину в диапазоне от 6 до 14 нм, предпочтительно в диапазоне от 7 до 12 нм, более предпочтительно в диапазоне от 8 до 10 нм; при этом второй грунтовочный слой 60 имеет оптическую толщину в диапазоне от 6 до 13 нм, предпочтительно оптическую толщину в диапазоне от 7 до 12 нм, более предпочтительно оптическую толщину в диапазоне от 8 до 10 нм; и/или где третий грунтовочный слой 72 имеет оптическую толщину в диапазоне от 2,5 до 10 нм, предпочтительно оптическую толщину в диапазоне от 3,5 до 8 нм, более предпочтительно оптическую толщину в диапазоне от 5 до 6,5 нм.
Пункт 72. Многослойное остекление 110 по любому из пп. 67-71, в котором первый грунтовочный слой 48 имеет геометрическую толщину в диапазоне от 2,5 до 5,5 нм, предпочтительно в диапазоне от 3 до 4,5 нм, более предпочтительно в диапазоне от 3,5 до 4 нм; при этом второй грунтовочный слой 60 имеет геометрическую толщину в диапазоне от 2,5 до 5 нм, предпочтительно геометрическую толщину в диапазоне от 3 до 4,5 нм, более предпочтительно геометрическую толщину в диапазоне от 3,5 до 4 нм; и/или где третий грунтовочный слой 72 имеет геометрическую толщину в диапазоне от 1 до 4 нм, предпочтительно геометрическую толщину в диапазоне от 1,5 до 3 нм, более предпочтительно геометрическую толщину в диапазоне от 2 до 2,5 нм.
Пункт 73. Многослойное остекление 110 по любому из пп. 67-72, в котором первый металлический слой 46 имеет геометрическую толщину в диапазоне от 8 до 15 нм, предпочтительно геометрическую толщину в диапазоне от 8 до 13 нм, более предпочтительно геометрическая толщина в диапазоне от 9 до 11 нм; при этом второй металлический слой 58 имеет геометрическую толщину в диапазоне от 8,5 до 15 нм, предпочтительно геометрическую толщину в диапазоне от 10 до 13,5 нм, более предпочтительно геометрическую толщину в диапазоне от 10 до 13 нм, и/или в котором третий металлический слой 70 имеет геометрическую толщину в диапазоне от 8,5 до 16 нм, предпочтительно геометрическую толщину в диапазоне от 10 до 15 нм, более предпочтительно геометрическую толщину в диапазоне от 12 до 14 нм.
Пункт 74. Многослойное остекление 110 по любому из пп. 67-73, в котором защитный слой 92 имеет оптическую толщину в диапазоне от 60 до 200 нм, предпочтительно оптическую толщину в диапазоне от 100 до 180 нм, более предпочтительно оптическую толщину в диапазоне от 120 до 160 нм, более предпочтительно оптическую толщину в диапазоне от 130 до 150 нм.
Пункт 75. Многослойное остекление 110 по любому из пп. 67-74, в котором по меньшей мере один из слоев 40, 50, 62 корректировки фазы содержит оксид металла, легированный оксид металла, нелегированный оксид металла, смесь оксидов металлов или оксид металлического сплава; причем по меньшей мере один из металлических слоев 46, 58, 70 содержит сплошную пленку из металлического серебра; и/или по меньшей мере один из грунтовочных слоев 48, 60, 72 содержит диоксид титана.
Пункт 76. Многослойное остекление 110 по любому из пп. 67-75, в котором первый слой 40 корректировки фазы содержит многопленочную структуру, имеющую первую пленку 42 и вторую пленку 44, расположенную над первой пленкой 42; при этом первая пленка 42 имеет геометрическую толщину в диапазоне от 15 до 30 нм, предпочтительно геометрическую толщину в диапазоне от 18 до 27 нм, более предпочтительно геометрическую толщину в диапазоне от 18 до 25 нм; где вторая пленка 44 имеет геометрическую толщину в диапазоне от 7 до 15 нм, предпочтительно геометрическую толщину в диапазоне от 7 до 14 нм, более предпочтительно геометрическую толщину в диапазоне от 8 до 13 нм; при этом первая пленка 42 содержит оксид сплава цинка и олова; и/или вторая пленка 44 содержит легированный оловом оксид цинка.
Пункт 77. Многослойное остекление 110 по любому из пп. 67-76, в котором второй слой 50 корректировки фазы включает в себя первую пленку 52, вторую пленку 54 и третью пленку 56; где первая пленка 52 и/или третья пленка 56 имеют геометрическую толщину в диапазоне от 7 до 13 нм, предпочтительно геометрическую толщину в диапазоне от 7 до 12 нм, более предпочтительно геометрическую толщину в диапазоне 8 до 10 нм; причем вторая пленка 54 имеет геометрическую толщину в диапазоне от 35 до 65 нм, предпочтительно геометрическую толщину в диапазоне от 40 до 56 нм, более предпочтительно геометрическую толщину в диапазоне от 42 до 49 нм; первая пленка 52 и третья пленка 56 содержат оксид цинка или оксид цинка, легированный оловом; и/или вторая пленка 54 содержит станнат цинка.
Пункт 78. Многослойное остекление 110 по любому из пп. 67-77, в котором третий слой 62 корректировки фазы включает в себя первую пленку 64, вторую пленку 66 и третью пленку 68, в котором первая пленка 64 и/или третья пленка 68 имеют геометрическую толщину в диапазоне от 7 до 16 нм, предпочтительно геометрическую толщину в диапазоне от 8 до 14 нм, более предпочтительно геометрическую толщину в диапазоне от 10 до 14 нм; причем вторая пленка 66 имеет геометрическую толщину в диапазоне от 40 до 60 нм, предпочтительно геометрическую толщину в диапазоне от 44 до 55 нм, более предпочтительно геометрическую толщину в диапазоне от 52 до 54 нм; первая пленка 64 и/или третья пленка 68 содержит оксид цинка или оксид цинка, легированный оловом; и/или вторая пленка 66 содержит станнат цинка.
Пункт 79. Многослойное остекление 110 по любому из пп. 67-78, в котором защитный слой 92 имеет геометрическую толщину в диапазоне от 30 до 100 нм, предпочтительно геометрическую толщину в диапазоне от 50 до 90 нм, более предпочтительно, геометрическую толщину в диапазоне от 60 до 80 нм, более предпочтительно геометрическую толщину в диапазоне от 65 до 75 нм; и/или защитный слой 92 содержит смесь диоксида кремния и оксида алюминия.
Пункт 80. Многослойное остекление 110 по любому из пп. 67-79, в котором первый слой 40 корректировки фазы содержит первую пленку 42, содержащую станнат цинка, и вторую пленку 44, содержащую ZnO 90/10; первый металлический слой 46 содержит сплошной слой металлического серебра; первый грунтовочный слой 48 содержит диоксид титана, нанесенный в виде металлического титана; второй слой 50 корректировки фазы содержит первую пленку 52, содержащую ZnO 90/10, вторую пленку 54, содержащую станнат цинка, и третью пленку 56, содержащую ZnO 90/10; второй металлический слой 58 содержит сплошной слой металлического серебра; второй грунтовочный слой 60 содержит диоксид титана, нанесенный в виде металлического титана; третий слой 62 корректировки фазы содержит первую пленку 64, содержащую ZnO 90/10, вторую пленку 66, содержащую станнат цинка, и третью пленку 68, содержащую ZnO 90/10; третий металлический слой 70 содержит сплошной слой металлического серебра; третий грунтовочный слой 72 содержит диоксид титана, нанесенный в виде металлического титана; четвертый слой 86 корректировки фазы содержит первый слой 88, содержащий ZnO 90/10, и второй слой 90, содержащий станнат цинка; и защитный слой 92 содержит смесь диоксида кремния и оксида алюминия.
Пункт 81. Многослойное остекление 110 по любому из пп. 67-80, в котором солнцезащитное покрытие 30 расположено на второй основной поверхности 116 и/или первый слой 112 имеет более высокий коэффициент пропускания видимого света, чем второй слой 118.
Специалистам в данной области техники будет понятно, что в изобретение могут быть внесены изменения без отклонения от концепций, раскрытых в предшествующем описании. Соответственно, конкретные варианты реализации, подробно описанные здесь, являются только иллюстративными и не ограничивают объем изобретения, который должен быть представлен в полном объеме прилагаемой формулы изобретения и любых ее эквивалентов.